(57)【要約】【課題】食品を適当期間変質させないで貯蔵でき、使用後に廃棄すると、大部分が自然に分解して無害なものとなるような食品貯蔵用容器を提供する。また、そのような容器を容易に成形できる積層フィルムを提供する。【解決手段】メタキシリレンジアミンとアジピン酸とを重縮合させて得られたポリアミド樹脂フィルム、又はエチレンとビニルアルコールとの共重合体フィルムの両面に、不飽和カルボン酸とα−オレフィン又は環状オレフィンとの共重合体フィルムを介在させ、その上にポリ乳酸系フィルムを貼り合わせて積層フィルムとする。この積層フィルムを真空又は圧空成形して食品容器とする。【選択図】図１
2008155385.tif 000002
【特許請求の範囲】
【請求項１】
メタキシリレンジアミンとアジピン酸とを重縮合させて得られたポリアミド樹脂フィルム（Ａ）、又はエチレンとビニルアルコールの共重合体フィルム（Ｂ）の両面に、不飽和カルボン酸とα−オレフィン又は環状オレフィンとの共重合体フィルム（Ｃ）を介在させ、その上にポリ乳酸系樹脂フィルム（Ｄ）を貼り合わせて作られた食品貯蔵用容器を成形するための積層フィルム。
【請求項２】
メタキシリレンジアミンとアジピン酸とを重縮合させて得られたポリアミド樹脂フィルム（Ａ）、又はエチレンとビニルアルコールの共重合体フィルム（Ｂ）の両面に、不飽和カルボン酸とα−オレフィン又は環状オレフィンとの共重合体フィルム（Ｃ）を介在させ、その上にポリ乳酸系樹脂フィルム（Ｄ）を貼り合わせて作られた積層フィルムを容器状に成形してなる易分解性の食品貯蔵用容器。
【請求項３】
前記ポリアミド樹脂フィルム（Ａ）、又はエチレンとビニルアルコールとの共重合体フィルム（Ｂ）の厚みが積層フィルム全体の厚みＴの４〜１４％を占め、前記不飽和カルボン酸とα−オレフィン又は環状オレフィンとの共重合体の各フィルムが厚みＴの１〜８％を占め、前記ポリ乳酸系樹脂の各フィルムが厚みＴの３５〜４５％を占めている、請求項１に記載の積層フィルム又は請求項２に記載の食品貯蔵用容器。
【請求項４】
前記不飽和カルボン酸とα−オレフィン又は環状オレフィンとの共重合体が、５０〜３０重量％の不飽和カルボン酸と１０〜３０重量％のエチレンとブテンとの共重合体と、４０重量％以下のその他のオレフィン又はその他のオレフィンと酢酸ビニルとの共重合体を含んでいる請求項１〜３の何れか１つの項に記載の積層フィルム又は食品貯蔵用容器。
【発明の詳細な説明】
【技術分野】
【０００１】
この発明は、積層フィルムに関するものであり、またその積層フィルムを使用して作られた食品貯蔵用容器に関するものである。
【背景技術】
【０００２】
食品は一般に吸湿性を持っており、また酸化して変質し易いものである。そこで、食品を変質させないで永く貯蔵するには、水分や酸素を通さない材料で作られた容器に入れて、保存する必要がある。このため、食品を貯蔵するための容器としては、水分や空気を全く通さない金属缶やガラス壜が用いられて来た。
【０００３】
ところが、金属缶は錆び易い上に、中に入れた食品を透視できないという欠点を持っている。また、ガラス壜は割れ易いという欠点を持っている。そこで、これに代わるものとしてプラスチックで容器を作ることが試みられた。
【０００４】
しかし、プラスチックは金属やガラスと違って、水分や空気の透過を絶無にすることができない。従って、プラスチック製の容器は、金属缶やガラス壜ほどに食品を長期にわたって貯蔵できるものとはなり得ない。ところが、プラスチックの中には色々な特性を持ったものがあり、或るものは酸素バリヤ性を持っていて、酸素ガスを殆ど通さないものとなり、また或るものは湿気バリヤ性を持っていて、水分を殆ど通さないものとなる。そこで、これらの特性を持ったプラスチックを選び、これらのフィルムを貼り合わせることにより、食品を相当期間貯蔵できる容器を作ろうとする試みがなされた。
【０００５】
例えば、特開昭６０−１０５５３９号公報は、プラスチックフィルムを貼り合わせてバリヤ性、耐クリープ性、耐衝撃性、透明性を持った容器を作ることのできる積層構造体を記載している。その積層構造体は、耐クリープ性を持たせるためにエステル反覆単位を主体とする樹脂フィルムを用い、ガスバリヤ性を持たせるためにエチレンとビニルアルコールとの共重合体（以下、これをＥＶＯＨという）からなるフィルムを用い、これらのフィルムを接着樹脂フィルムで貼り合わせて作られている。エステル反覆単位を主体とする樹脂としてはポリエチレンテレフタレートやポリカーボネイトが用いられ、接着樹脂としては芳香族二塩基酸と脂肪族二塩基酸との共重合ポリエステルが用いられている。
【０００６】
また、特公平２−８８９９号公報は、酸素バリヤ性を持ったメタキシリレン基含有のポリアミド樹脂フィルムの両面に、特定の熱可塑性樹脂からなる接着層を介して、熱可塑性ポリエステル樹脂フィルムを接着して積層フィルムとし、この積層フィルムを成形して容器とすることを記載している。この容器は、とくに酸素バリヤ性にすぐれている、と説明されている。
【０００７】
また、特公平４−６０８２９号公報は、食品を貯蔵するに適した容器を記載している。詳しく云えば、この公報は、メタキシリレンジアミンとアジピン酸とを重縮合して得られた酸素バリヤ性のポリアミド樹脂（以下、これをＭＸ樹脂という）フィルムの両面に、エチレンと不飽和カルボン酸との共重合体フィルムを介在させ、その上に湿気バリヤ性を持ったオレフィン系樹脂フィルムを貼り合わせて積層フィルムとし、その際、各フィルムの厚みを特定の関係に維持することとして、得られた積層フィルムを成形して食品貯蔵用容器とすることを記載している。
【０００８】
また、特公平５−８７３９１号公報は、上記の特公平４−６０８２９号公報と同じように、酸素バリヤ性を持ったＭＸ樹脂フィルムの両側に、エチレンと不飽和カルボン酸との共重合体フィルムを介在させ、その上にポリエステル樹脂フィルムを貼り合わせて積層フィルムとし、その際、各フィルムの厚みを特定の関係に維持して得られた積層フィルムを成形して食品貯蔵用容器とすることを記載している。
【０００９】
このように食品貯蔵用容器は、これまで酸素バリヤ性を持ったＭＸ樹脂又はＥＶＯＨ樹脂フィルムと、ポリエチレンテレフタレート、ポリオレフィンまたはポリカーボネイトのような湿気バリヤ性を持った樹脂フィルムとを張り合わせることが必要とされた。
【００１０】
ところが、上述のような容器は、環境を汚染するという新たな問題を生じた。すなわち、これらの容器は、容易に腐食又は分解しない樹脂で作られているために、使用後にこれを廃棄すると、何時までも容器が原形をとどめ、ごみとなって環境を汚染する、という問題を生じた。これを防ぐために容器を焼却しようとすると、場合によってはダイオキシンなどの有害物を発生し、さらに人畜に大きな弊害をもたらすこととなった。そこで、地球環境を汚染しないように、食品貯蔵用容器を改良する必要が生じた。
【００１１】
この改良を達成するためには、これまで用いられて来た樹脂の代わりにポリ乳酸のような生分解性の樹脂で容器を作ればよい、と誰しも考える。ところが、ポリ乳酸は日光や風雨に曝されると、加水分解する特性を持っているから、当然湿気を透過させ易く、また自然に分解され易く、従ってポリ乳酸だけで作った容器は、それ自体が分解し易くまた食品を変質し易いので食品貯蔵用とするに適していない。
【００１２】
そこでポリ乳酸フィルムにバリヤ性を付与することが試みられた。例えば、特開２０００−１７７０７２号公報は、ポリ乳酸フィルムの一面にポリビニルアルコールのコーティング層を形成して、包装材料とすることを提案している。しかし、ポリ乳酸フィルムが吸湿性のものである上に、ポリビニルアルコールもまた水溶性のものであるから、この包装材料は防湿性に乏しく、従って食品を貯蔵する容器とするには適していない。
【００１３】
また、特開２００５−３４９７５０号公報は、ポリ乳酸の二軸延伸フィルムの一面に、生分解性樹脂とワックスとからなる防湿層を貼り合わせて、積層フィルムとすることを提案している。この積層フィルムは防湿性にすぐれているので、食品包装用に適していると説明されているが、酸素バリヤ性を持つものではないので、食品を酸化させ易く、従って矢張り食品貯蔵用容器とするには適していない。
【特許文献１】特開昭６０−１０５５３９号公報
【特許文献２】特公平２−８８９９号公報
【特許文献３】特公平４−６０８２９号公報
【特許文献４】特公平５−８７３９１号公報
【特許文献５】特開２０００−１７７０７２号公報
【特許文献６】特開２００５−３４９７５０号公報
【発明の開示】
【発明が解決しようとする課題】
【００１４】
このように、これまでポリ乳酸フィルムにバリヤ性を付与するために、他のフィルムを貼り合わせて積層フィルムとし、この積層フィルムを包装材料として使用する試みがなされて来た。ところが、これまでの積層フィルムは、上述のように、これを食品貯蔵用容器とするには適していなかった。そこで、この発明は、ポリ乳酸フィルムに別のバリヤ性を持ったフィルムを貼り合わせて積層フィルムとし、これによって食品貯蔵用容器とするに適した積層フィルムを提供しようとするものである。また、この発明はそのような積層フィルムを成形して作られた食品貯蔵用容器を提供しようとするものである。
【課題を解決するための手段】
【００１５】
この発明者は、上述の積層フィルムを作るにあたって、表面層と裏面層とにポリ乳酸フィルムを用い、その中間にバリヤ層を挟むこととした。そのバリヤ層としては、従来用いられて来たＭＸ樹脂フィルム又はＥＶＯＨ樹脂フィルムを用いることとした。そして、バリヤ層を表面層又は裏面層と接着するための接着剤として、何が適しているかを検討の結果、接着剤としてα−オレフィンと不飽和カルボン酸との共重合体からなる接着フィルムが適していることを見出した。
【００１６】
こうして、この発明者はＭＸ樹脂又はＥＶＯＨ樹脂フィルムの両面にα−オレフィンと不飽和カルボン酸との共重合体からなるフィルムを介在させ、その上にポリ乳酸フィルムを張り合わせて積層フィルムを作った。
【００１７】
この積層フィルムを真空成形によって容器に成形し、こうして成形した容器にゼリーなどの食品を入れて密封し、時間の経過とともに食品がどのように変質するかを調べた。その結果、この容器は湿気バリヤ性に格別すぐれたフィルムが用いられていないのに、高温高湿度の下に数日間放置しても、食品を変質させないで、貯蔵できるものであることを見出した。また、上記の接着フィルムとしては、α−オレフィンと不飽和カルボン酸との共重合体の代わりに、環状オレフィンと不飽和カルボン酸との共重合体からなるフィルムを用いることができることを見出した。この発明は、このような知見に基いて完成されたものである。
【００１８】
この発明は、ＭＸ樹脂（メタキシリレンジアミンとアジピン酸とを重縮合させて得られたポリアミド樹脂）フィルム、又はＥＶＯＨ（エチレンとビニルアルコールの共重合体）フィルムの両面に、不飽和カルボン酸とα−オレフィン又は環状オレフィンとの共重合体からなるフィルムを介在させ、その上にポリ乳酸系フィルムを貼り合わせて作られた容器形成用積層フィルムを提供するものである。
【００１９】
また、この発明は上記積層フィルムを容器状に成形して作られた易分解性の食品貯蔵用容器を提供するものである。
【発明の効果】
【００２０】
この発明に係る積層フィルムは、透明であって容器への成形が容易である、という利点を持っている。すなわち、この積層フィルムはすべて熱可塑性樹脂で作られており、しかもその熱可塑性樹脂は何れも加熱によって容易に軟化し、さらに加熱によっては分解し難く、加熱状態において大きく引き延ばすことができるものであるから、底の深い容器の形に容易に成形することができる。こうして成形された容器は、以下に述べるように、食品貯蔵用容器とするに適したものである。従って、この積層フィルムは食品貯蔵用容器の製造用のフィルムとして実用上の価値が大きいものである。
【００２１】
この発明に係る食品貯蔵用容器は、内面も外面もポリ乳酸系樹脂で構成されているから、無毒であり、従って食品を入れて貯蔵するに適している。また、この容器は、透明であって内部に入れた食品を外から見ることができるので、食品貯蔵用容器としては好都合である。
【００２２】
とくに、この発明に係る容器は、中間にＭＸ樹脂フィルム又はＥＶＯＨ樹脂フィルムを含んでおり、ＭＸ樹脂とＥＶＯＨ樹脂とは何れもバリヤ性、とくに酸素バリヤ性が大きいので、この容器は酸素を透過し難い特性を持っている。従って、この容器は内部に収容している食品を酸化させにくく、従って食品を腐敗変質させにくく、食品を長期にわたって貯蔵することができる。このためには、容器内に食品を入れたあとで、容器の口を密封する必要があるが、この容器では積層フィルムを作るときに用いた接着性の共重合体フィルムを用いて、容易に密封することができる。従って、この容器は食品貯蔵用容器として実用上の価値が大きい。
【００２３】
その上に、この発明に係る容器は、環境にやさしいという特徴を持っている。それは、この容器が環境を全く汚染しないか、かりに汚染するとしても汚染の程度が少ないからである。すなわち、この容器は使用後に廃棄すると、表面と裏面とがポリ乳酸系樹脂で作られており、ポリ乳酸系樹脂は風雨に曝されると、容易に加水分解されて最終的には水と二酸化炭素とを残すだけとなるので、容器は接着フィルムを露出させることになる。接着フィルムは、厚みが小さい上に不飽和カルボン酸を含んでいるので、吸湿性を持ち分解され易い。接着フィルムが分解すると、容器は中間フィルムを残すだけとなるが、中間フィルムは厚みが小さい上に、とくにＥＶＯＨを材料としている場合には、水を吸収して分解し易い。このため、この容器は風雨に曝されると、大部分が分解するので環境に対してやさしいという特性を持っている。
【発明を実施するための最良の形態】
【００２４】
この発明に係る積層フィルムは、図１に示したように、５層のフィルムを貼り合わせて一体としたものである。すなわち、真中に中間フィルム１を位置させ、その両側に接着樹脂フィルム２を位置させ、その上に表面及び裏面フィルム３を位置させ、貼り合わせて一体としたものである。中間フィルム１は、ＭＸ樹脂又はＥＶＯＨ樹脂からなり、接着フィルム２は不飽和カルボン酸とオレフィンとの共重合体からなり、表面フィルム３はポリ乳酸系樹脂からなるものである。
【００２５】
積層フィルムは、約５０〜２０００ミクロンの全体厚みＴを持つことが好ましい。そのうちの中間フィルム１は全体厚みＴの約４〜１４％を占め、各接着フィルム２は互いに等しい厚みを持ち、各厚みは全体厚みＴの約１〜８％を占めている。また表面フィルムと裏面フィルム３は、互いに異なった厚みを持っていてもよいが、通常は互いに等しい厚みとされ、その各厚みは全体厚みＴの約３５〜４５％を占めていることが好ましい。
【００２６】
上述の積層フィルムを作るには、各フィルムを別々に押出機又はカレンダーロールにより作っておいて、あとでこれらのフィルムを貼り合わせてもよいが、好ましいのは共押出法によって作ることである。共押出法とは、この場合３個の押出機を用いて、そのうちの１つの押出機にＭＸ樹脂又はＥＶＯＨ樹脂を供給し、他の１つの押出機に接着性樹脂を供給し、残る１つの押出機にポリ乳酸系樹脂を供給し、各押出機の先を１つの口金に接続して、１つの口金内でこれらの樹脂をフィルム状に成形するとともに、各フィルムを貼り合わせて一挙に積層フィルムとする方法である。
【００２７】
上述の場合の口金内での樹脂の流れについて説明すると、次のとおりである。まず、ＭＸ樹脂又はＥＶＯＨ樹脂は、口金内で１枚のフィルム状に成形し、口金の中央部から１枚の中間フィルムとして押し出すこととする。次に、接着樹脂は上記中間フィルムを間に挟んで、中間フィルムの両側で中間フィルムと平行に延びるそれぞれ１枚のフィルムに成形して、合計２枚の接着フィルムとし、各接着フィルムを口金の押出端で中間フィルムと合流させて積層する。また、ポリ乳酸系樹脂は上記各接着フィルムの外側で、接着フィルムと平行に延びるそれぞれ１枚のフィルムに成形して、各フィルムを口金の押出端で接着フィルムと合流させて積層する。こうして１つの口金から積層フィルムとして取り出す。
【００２８】
この発明で用いられるＭＸ樹脂は、メタキシリレンジアミンとアジピン酸とを重縮合反応させることによって得られた樹脂である。この樹脂は、化学式
【化１】
2008155385.tif 000003
で表わされる結晶性の熱可塑性樹脂である。従来のポリアミド樹脂は、主として脂肪族の炭素鎖を含むものであったが、ＭＸ樹脂は主鎖中に芳香族環を含んでいる、という点で特異なものである。ＭＸ樹脂は、例えば三菱ガス化学（株）から、ＭＸナイロン ６００７の名称で市販されている。この発明では、この市販品をそのまま用いることができる。
【００２９】
この発明で用いられるＥＶＯＨ樹脂は、エチレンとビニルアルコールとの共重合樹脂である。この共重合樹脂はエチレンと酢酸ビニルとを共重合させて、まずエチレン・酢酸ビニル共重合体を作り、次いでこの共重合体中の酢酸ビニルを加水分解して作られる。従って、この樹脂は共重合の割合と加水分解の割合によって色々なグレードのものが得られる。この発明ではエチレンが１０〜３０重量％を占め、残りの酢酸ビニルが９０〜７０重量％の割合で加水分解されてビニルアルコールとなっているものを用いるのが好ましい。このようなＥＶＯＨは例えば日本合成化学工業（株）からソアノール ＤＴ−２９０３という商品名で、また（株）クラレからエバール Ｆ−１０１という商品名で販売されている。この発明ではこれら市販のものを使用することができる。
【００３０】
この発明で用いられる接着樹脂は、不飽和カルボン酸とα−オレフィン又は環状オレフィンとの共重合体を用いる。その共重合体は５０〜３０重量％の不飽和カルボン酸と、１０〜３０重量％のエチレンとブテンとの共重合体と、４０重量％以下のその他のα−オレフィン又はその他のオレフィンと酢酸ビニルとの共重合体を含んでいることが好ましい。
【００３１】
上述のような接着樹脂は、例えば三菱化学（株）からモディック Ｆ５３４Ａという商品名で販売され、また三井化学（株）からアドマー ＳＦ７３０の名称で販売されている。この発明ではこれらの市販品を使用することができる。
【００３２】
この発明で用いるポリ乳酸系樹脂はポリ乳酸、すなわち乳酸の単独重合体であることが多いが、乳酸と他の水酸基含有脂肪族との共重合体であってもよい。乳酸は不斉炭素原子を含み、従って乳酸にはＤ−体、Ｌ−体、ラセミ体があるが、ここで用いるポリ乳酸はその何れの重合体であってもよい。重合方法には乳酸の重合又はラクチッドの縮合による方法があるが、その何れの方法によるものであってもよい。共重合体中の他の水酸基含有脂肪族としては、グリコール酸、３又は４−ヒドロキシ酪酸、３又は４−ヒドロキシ吉草酸などを用いることができるが、その含有量は５０モル％以下とするのが適している。
【００３３】
用いるポリ乳酸系樹脂の重量平均分子量は約６０，０００から１，０００，０００の範囲内であることが好ましい。重量平均分子量が６０，０００以下ではフィルムとしての強度などの物性が悪くなり、逆に１，０００，０００以上では溶融粘度が高くなって成形し難くなるからである。
【００３４】
以下に実施例を挙げて、この発明に係る積層フィルムと食品貯蔵用容器の詳細を説明する。
【実施例１】
【００３５】
この実施例では、まず図１に示したような中間フィルム１の両面に接着フィルム２を介在させ、その上に表面フィルム３を貼り合わせて積層フィルムを作った。中間フィルム１としては、（株）クラレからエバール Ｆ１０１Ａの商品名で販売されているＥＶＯＨ樹脂を用いて厚み５０ミクロンに成形した。また接着フィルム２としては三菱化学（株）からモディック Ｆ５３４の商品名で販売されている樹脂を用い、厚み１０ミクロンに成形した。また、表面フィルム３としては、三井化学（株）からレイシア Ｈ４４０の商品名で販売されているポリ乳酸系樹脂を用いて、厚み２１５ミクロンに成形した。
【００３６】
この積層フィルムを作るには共押出法を採用した。共押出法は図２に模型的に示したような方法で行った。図２において、第１押出機にＥＶＯＨ樹脂を供給して口金１０内で１枚の中間フィルム層１１に成形し、第２押出機に接着樹脂を供給して口金１０内で中間フィルム層１１の両側にそれぞれ１枚の接着フィルム層１２を成形し、第３押出機にポリ乳酸系樹脂を供給して口金１０内で接着フィルム層１１の両側にそれぞれ１枚の表面フィルム層１３を成形し、これらのフィルムを合わせて積層フィルム２０とした。
【００３７】
こうして作られた積層フィルムは接着フィルム２を介して中間フィルム１と表面フィルム３とが強固に接着されている。また、この積層シートは厚みが全体として５００ミクロンであり、透明であって多少の可撓性を持った形状安定性のよいものであった。
【００３８】
この積層フィルムを真空成形によって図３に示すような容器状に成形した。図３の容器は、４個の窪みを連設したものであるがその各窪みは深さＨが幅Ｗよりもやや大きくされた深絞りのものである。
【００３９】
この容器は各窪み内に水を一杯にいれても、全く形状を変えることがないほどの堅固なものである。また、この容器は透明であって、窪み内に入れた物品を外から明瞭に見ることができる美麗なものである。
【００４０】
この容器の窪み内にジャムを入れてのち、容器の開口をアルミニウムの蓋で密封した。蓋の密封には積層フィルムの製造に用いた接着樹脂を用いた。
【００４１】
こうしてジャムを入れた容器を温度４０℃で相対湿度６０％の雰囲気中に１２０時間保持して、ジャムの変色を調査した。その結果、ジャムは全く変色せず、そのほかの変質も全くないことを確認した。また、この容器をウエザオメーターに入れて、以下に記載する条件で容器の耐候性を調べた。ウエザオメーターでは光源としてカーボンアークランプを用いて紫外線を容器に照射し、照射時間１２０分中に１８分間水を容器にふりかけるようにし、ブラックパネル温度６３℃の状態で１６０時間放置した。その結果、ポリ乳酸系樹脂製表面フィルムは分解して粉末化し、接着樹脂層も劣化し、中間フィルムが僅かに原形をとどめるのみとなった。従って、この容器は環境にやさしいものであると認められた。
【実施例２】
【００４２】
この実施例では、実施例１で用いたＥＶＯＨ樹脂の代わりに三菱ガス化学（株）製のＭＸナイロン ６００７を用いて中間フィルムを作った点が異なるだけで、その他は実施例１と全く同様にして、共押出法により厚みが５００ミクロンの積層フィルムを作った。
【００４３】
この積層フィルムは、接着樹脂フィルムを介してＭＸ樹脂製の中間フィルムとポリ乳酸系樹脂製の表面フィルムが強固に接着されており、透明であって形状安定性のよいものであった。
【００４４】
この積層フィルムを用いて実施例１を全く同様に真空成形して、図３に示した形状の容器を作った。この容器内にジャムを入れて相対湿度６０％、温度４０℃の雰囲気中に１２０時間放置して、容器の外観変化とジャム味の変質を調べた。外観と味には全く変質が認められなかった。
【００４５】
また、この容器をウエザオメーターに入れて実施例１と全く同様に容器の耐候性を試験したところ、１６０時間ののちポリ乳酸系樹脂からなる表面フィルムが分解して粉末化し、接着樹脂フィルムも劣化し、中間フィルムだけが元の形を保っていた。従って、この容器は環境にやさしいものであると認められた。
【実施例３】
【００４６】
この実施例は、実施例１と殆ど同様に実施したが、ただ接着樹脂として実施例１のモディック Ｆ５３４の代わりに、三井化学（株）製のアドマー ＳＦ７３０を用いた点で異なるだけとして、共押出法により厚み５００ミクロンの積層フィルムを作った。
【００４７】
この積層フィルムは、接着樹脂フィルムを介してＥＶＯＨ樹脂製の中間フィルムと、ポリ乳酸系樹脂製の表面フィルムとが強固に接着されており、透明であって形状安定性のよいものであった。
【００４８】
この積層フィルムを用いて、実施例１と同様に真空成形して、図３に示した形状の容器を作った。この容器内にジャムを入れて相対湿度６０％、温度４０℃の雰囲気中に１２０時間放置して容器の外観変化とジャム味の変質を調べた。外観と味には全く変質が認められなかった。
【００４９】
また、この容器をウエザオメーターに入れて実施例１と全く同様にして耐候性試験をしたところ、１６０時間でポリ乳酸系樹脂からなる表面フィルムが劣化し、また接着樹脂フィルムも劣化しており、中間フィルムだけが僅かに原形をとどめるだけであった。従って、この容器は環境にやさしいものであると認められた。
【実施例４】
【００５０】
この実施例は、実施例１と殆ど同じように実施したが、ただ接着樹脂としてモディックＦ５３４の代わりに三井化学（株）製のアドマー ＳＦ７３０を用い、また中間フィルム用の樹脂としてエバール Ｆ１０１Ａの代わりに三菱ガス化学（株）製のＭＸナイロン ６００７を用いた点が異なるだけとして、共押出法によって厚み５００ミクロンの積層フィルムを作った。
【００５１】
この積層フィルムは、接着樹脂フィルムを介してＭＸ樹脂製の中間フィルムとポリ乳酸系樹脂製の表面フィルムとが強固に接着されており、透明であって形状安定性のよいものであった。
【００５２】
この積層フィルムを用いて実施例１と同様に真空成形して図３に示した形状の容器を作った。この容器内にジャムを入れて、相対湿度６０％、温度４０℃の雰囲気中に１２０時間放置して、容器の外観変化とジャム味の変質を調べた。外観と味には全く変質を認めなかった。
【００５３】
また、この容器をウエザオメーターに入れて実施例１と全く同様にして耐候性試験をしたところ、７日間でポリ乳酸系樹脂からなる表面フィルムが劣化し、また接着樹脂フィルムも劣化しており、中間フィルムだけが僅かに原形をとどめていた。従って、この容器は環境にやさしいものと認められた。
【図面の簡単な説明】
【００５４】
【図１】この発明に係る積層フィルムの構成を示す説明図である。
【図２】この発明に係る積層フィルムの共押出法による製造過程を示す説明図である。
【図３】この発明に係る食品貯蔵用容器の斜視図である。
【符号の説明】
【００５５】
１                中間フィルム
２                接着フィルム
３                表面フィルム
１１              中間フィルム層
１２              接着フィルム層
１３              表面フィルム層
２０              積層フィルム
【図１】
2008155385.tif 000004
【図２】
2008155385.tif 000005
【図３】
2008155385.tif 000006